"少なくとも1つのオリゴマー及び/又はポリマーのヒドロキシル基含有化合物A、及びイソシアネート基と式I-X-Si-RxG3xI[式中、G=同じ又は異なる加水分解可能な基、特にG=アルコキシ基ORであり、R=水素、アルキル又はシクロアルキルであり、その際、炭素鎖は隣接しない酸素基、硫黄基、又はNRa基により中断されていてもよく、Ra=アルキル、シクロアルキル、アリール又はアラルキルであり、有利にはR=エチル及び/又はメチルであり、X=有機基、特に1~20個の炭素原子を有する線状及び/又は分枝アルキレン基又はシクロアルキレン基であり、とりわけ有利にはX=1~4個の炭素原子を有するアルキレン基であり、R=アルキル、シクロアルキル、アリール又はアラルキルであり、その際、炭素鎖は隣接しない酸素基、硫黄基又はNRa基により中断されていてもよく、Ra=アルキル、シクロアルキル、アリール又はアラルキルであり、有利にはR=アルキル基、特に1~6個の炭素原子を有するアルキル基であり、x=0~2、有利には0~1、特に有利にはx=0である]の少なくとも1つのシラン基を有する少なくとも1つの化合物Bを含有している、非プロトン性溶剤をベースとする被覆剤において、iイソシアネート基とシラン基を有している化合物Bはウレットジオン基を有し、かつii化合物Bは、線状脂肪族ジイソシアネートDIから製造されていることを特徴とする、非プロトン性溶剤をベースとする被覆剤。化合物Bは、3~12個の炭素原子、特に4~10個の炭素原子、及びとりわけ有利には5~6個の炭素原子を有する線状脂肪族ジイソシアネートDIから製造されている、請求項1に記載の被覆剤。化合物Bは、それぞれの場合に線状脂肪族ジイソシアネートDIのイソシアネートのオリゴマー化により生じた構造タイプの全体に対して、>50mol、有利には50mol超から90molまで、特に有利には65~80molのウレットジオン基含有量を有するポリイシシアネートPIから製造されている、請求項1又は2に記載の被覆剤。化合物Bは、構造単位IIとIIIの全体に対して、式II-NR-X-SiRxOR3xIIの少なくとも1つの構造単位を2.5~90molの間、及び式III-NX-SiRxOR3xnX-SiRyOR3ymIIIの少なくとも1つの構造単位を10~97.5molの間有し、ここで、R=水素、アルキル、シクロアルキル、アリール又はアラルキルであり、その際、炭素鎖は隣接しない酸素基、硫黄基又はNRa基により中断されていてもよく、ここで、Ra=アルキル、シクロアルキル、アリール又はアラルキルであり、R=水素、アルキル又はシクロアルキルであり、その際、炭素鎖は隣接しない酸素基、硫黄基又はNRa基により中断されていてもよく、ここで、Ra=アルキル、シクロアルキル、アリール又はアラルキルであり、有利にはR=エチル及び/又はメチルであり、X、X=1~20個の炭素原子を有する線状及び/又は分枝アルキレン又はシクロアルキレン基であり、有利にはX、X=1~4個の炭素原子を有するアルキレン基であり、R=アルキル、シクロアルキル、アリール又はアラルキルであり、その際、炭素鎖は隣接しない酸素基、硫黄基又はNRa基により中断されていてもよく、ここで、Ra=アルキル、シクロアルキル、アリール又はアラルキルであり、有利にはR=アルキル基、特に1~6個の炭素原子を有するアルキル基であり、n=0~2、m=0~2、mn=2ならびにx、y=0~2である、請求項1から3までのいずれか1項に記載の被覆剤。ポリイソシアネートPI中、反応して構造単位II及び/又はIIIを生じたイソシアネート基の全体の割合は、5~95molの間、有利には10~85molの間、特に有利には15~70molの間である、請求項1から4までのいずれか1項に記載の被覆剤。化合物Bは、1,6-ヘキサメチレンジイソシアネートのウレットジオンとビス3-プロピルトリメトキシシリルアミン及びN-3-トリメトキシシリルプロピルブチルアミンからの反応生成物である、請求項1から5までのいずれか1項に記載の被覆剤。ヒドロキシ含有化合物Aは、ポリアクリレートポリオール、ポリメタクリレートポリオール、ポリエステルポリオール、ポリウレタンポリオール及び/又はポリシロキサンポリオールのグループ、特にポリアクリレートポリオール及び/又はポリメタクリレートポリオールのグループから選択される、請求項1から6までのいずれか1項に記載の被覆剤。化合物Aとして、ラクトン変性、有利にはε-カプロラクトン変性ヒドロキシル基含有オリゴマー及び/又はポリマー化合物A、及び極めて有利にはε-カプロラクトン変性ヒドロキシル基含有ポリアクリレートポリオール及び/又はε-カプロラクトン変性ヒドロキシル基含有ポリメタクリレートポリオールを含有している、請求項1から7までのいずれか1項に記載の被覆剤。被覆剤は、シラン基を架橋するためのリン含有触媒を含有している、請求項1から8までのいずれか1項に記載の被覆剤。被覆剤は、成分Bとは異なる、遊離及び/又はブロックされたイソシアネート基を有する1つ又は複数の化合物BSを更に含有している、請求項1から9までのいずれか1項に記載の被覆剤。ウレットジオン基含有成分B:成分BSの混合比は、有利には成分B1.0当量:成分BS40.0当量、及び成分B1.0当量:成分BS0.01当量、有利には成分B1.0当量:成分BS30.0当量、及び成分B1.0当量:成分BS0.02当量、及び特に有利には成分B1.0当量:成分BS25.0当量、及び成分B1.0当量:成分BS0.05当量である、請求項1から10までのいずれか1項に記載の被覆剤。多工程の被覆法において、場合により予備被覆された基材上に着色ベースコート層を設け、及びその後に請求項1から11までのいずれか1項に記載の被覆剤からの層を設けることを特徴とする、多工程の被覆法。着色ベースコート層を設けた後に、設けられたベースコートをまず室温から80°Cの温度で乾燥させ、かつ請求項1から11までのいずれか1項に記載の被覆剤を設けた後に、30~90°Cの温度で1分間~10時間の間硬化させる、請求項12に記載の多工程の被覆法。自動車補修塗装用の及び/又は自動車部材及び/又はプラスチック基材を被覆するためのクリアコートとしての、請求項1から11までのいずれか1項に記載の被覆剤の使用。自動車補修塗装用の及び/又はプラスチック基材を被覆するための、請求項12又は13に記載の方法の使用。"